【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
ポリ（ビニルブチラール）；
酸化タングステン剤；
ベンゾトリアゾール基を有する分子；および
多価金属塩
を含む、多層窓ガラスでの使用のための中間層であって、
ベンゾトリアゾール基を有する分子および多価金属塩は、中間層を５００時間のウェザロメーターでの紫外線に露光した後で中間層の可視光透過率の減少を約６％以下に低下させる有効量で添加され、それにより酸化タングステン剤の老化効果による中間層での青色シフトを阻害し、並びに
中間層は０．０５重量％〜０．５重量％の前記酸化タングステン剤を含む、前記中間層。
【請求項２】
前記中間層が０．０５重量％〜約０．１重量％未満の前記酸化タングステン剤を含む、請求項１に記載の中間層。
【請求項３】
前記酸化タングステン剤が、一般式ＷｙＯｚ［式中、Ｗはタングステンであり、Ｏは酸素であり、２．０＜ｚ／ｙ＜３．０を満たす］で表され、一般式ＭｘＷｙＯｚ［式中、Ｍは、Ｈ、Ｈｅ、アルカリ金属、アルカリ土類金属、希土類金属、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅから選択される元素であり、Ｗはタングステンであり、Ｏは酸素であり、０．００１≦ｘ／ｙ≦１．０および２．０≦ｚ／ｙ≦３．０を満たす］で表されるものである、請求項１に記載の中間層。
【請求項４】
前記酸化タングステンが近赤外線の７０％〜９５％をブロックするのに十分な量で存在する、請求項１に記載の中間層。
【請求項５】
前記酸化タングステンが８００ｎｍ〜２５００ｎｍの範囲の赤外線の９５％以上をブロックするのに十分な量で存在する、請求項１に記載の中間層。
【請求項６】
中間層を５００時間のウェザロメーターでの紫外線に露光した後、中間層の可視光透過率の減少が約２％以下に有効に低下される、請求項１に記載の中間層。
【請求項７】
中間層を５００時間のウェザロメーターでの紫外線に露光した後、中間層の可視光透過率の減少が約０．２％以下に有効に低下される、請求項１に記載の中間層。
【請求項８】
ベンゾトリアゾール基を有する前記分子が構造式：
【化１】
2010535695.tif 000001
を有する、請求項１に記載の中間層。
【請求項９】
ベンゾトリアゾール基を有する前記分子が構造式：
【化２】
2010535695.tif 000002
を有する、請求項１に記載の中間層。
【請求項１０】
ガラスのシートと、
前記ガラスのシートに接触した中間層と
を含む多層窓ガラスパネルであって、
前記中間層が、
ポリ（ビニルブチラール）；
酸化タングステン剤；
ベンゾトリアゾール基を有する分子；および
ビス（２−エチル酪酸）マグネシウム
を含み、
ベンゾトリアゾール基を有する分子およびビス（２−エチル酪酸）マグネシウムは、中間層を５００時間のウェザロメーターでの紫外線に露光した後で中間層の可視光透過率の減少を約６％以下に低下させる有効量で添加され、それにより酸化タングステン剤の老化効果による中間層での青色シフトを阻害し、並びに
前記中間層は０．０５重量％〜０．５重量％の前記酸化タングステン剤を含む、前記パネル。
【請求項１１】
前記中間層が０．０５重量％〜約０．１重量％未満の前記酸化タングステン剤を含む、請求項１０に記載のパネル。
【請求項１２】
前記酸化タングステン剤が、一般式ＷｙＯｚ［式中、Ｗはタングステンであり、Ｏは酸素であり、２．０＜ｚ／ｙ＜３．０を満たす］で表され、一般式ＭｘＷｙＯｚ［式中、Ｍは、Ｈ、Ｈｅ、アルカリ金属、アルカリ土類金属、希土類金属、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅから選択される元素であり、Ｗはタングステンであり、Ｏは酸素であり、０．００１≦ｘ／ｙ≦１．０および２．０≦ｚ／ｙ≦３．０を満たす］で表されるものである、請求項１０に記載のパネル。
【請求項１３】
前記酸化タングステンが近赤外線の７０％〜９５％をブロックするのに十分な量で存在する、請求項１０に記載のパネル。
【請求項１４】
中間層を５００時間のウェザロメーターでの紫外線に露光した後、中間層の可視光透過率の減少が約２％以下に有効に低下される、請求項１０に記載のパネル。
【請求項１５】
ベンゾトリアゾール基を有する前記分子が構造式：
【化３】
2010535695.tif 000003
を有する、請求項１０に記載のパネル。
【請求項１６】
ベンゾトリアゾール基を有する前記分子が構造式：
【化４】
2010535695.tif 000004
を有する、請求項１０に記載のパネル。
【請求項１７】
ポリ（ビニルブチラール）；
酸化タングステン剤；
ベンゾトリアゾール基を有する分子；および
ビス（２−エチル酪酸）マグネシウム
を含む、多層窓ガラスでの使用のための中間層であって、
ベンゾトリアゾール基を有する分子およびビス（２−エチル酪酸）マグネシウムは、中間層を５００時間のウェザロメーターでの紫外線に露光した後で中間層の可視光透過率の減少を約６％〜約０．１％に低下させる有効量で添加され、それにより酸化タングステン剤の老化効果による中間層での青色シフトを阻害し、並びに
中間層は０．０５重量％〜０．５重量％の前記酸化タングステン剤を含む、前記中間層。
【請求項１８】
ポリ（ビニルブチラール）；
酸化セシウムタングステン；
ベンゾトリアゾール基を有する分子；および
多価金属塩
を含む、多層窓ガラスでの使用のための中間層であって、
ベンゾトリアゾール基を有する分子および多価金属塩は、中間層を５００時間のウェザロメーターでの紫外線に露光した後で中間層の可視光透過率の減少を約６％〜約０．１％に低下させる有効量で添加され、それにより酸化セシウムタングステンの老化効果による中間層での青色シフトを阻害し、並びに
中間層は０．０５重量％〜０．５重量％の前記酸化タングステン剤を含む、前記中間層。
【請求項１９】
ポリ（ビニルブチラール）；
酸化セシウムタングステン；
ビス（２−エチル酪酸）マグネシウム；および
下記構造式を有する分子
【化５】
2010535695.tif 000005
を含む、多層窓ガラスでの使用のための中間層であって、
ビス（２−エチル酪酸）マグネシウムおよび上記構造式を有する分子は、中間層を５００時間のウェザロメーターでの紫外線に露光した後で中間層の可視光透過率の減少を約６％〜約０．１％に低下させる有効量で添加され、それにより酸化セシウムタングステンの老化効果による中間層での青色シフトを阻害し、並びに
中間層は０．０５重量％〜０．５重量％の前記酸化タングステン剤を含む、前記中間層。
【請求項２０】
ポリ（ビニルブチラール）；
酸化セシウムタングステン；
ビス（２−エチル酪酸）マグネシウム；および
下記構造式を有する分子
【化６】
2010535695.tif 000006
を含む、多層窓ガラスでの使用のための中間層であって、
ビス（２−エチル酪酸）マグネシウムおよび上記構造式を有する分子は、中間層を５００時間のウェザロメーターでの紫外線に露光した後で中間層の可視光透過率の減少を約６％〜約０．１％に低下させる有効量で添加され、それにより酸化セシウムタングステンの老化効果による中間層での青色シフトを阻害し、並びに
中間層は０．０５重量％〜０．５重量％の前記酸化タングステン剤を含む、前記中間層。